(57)【要約】      （修正有）【課題】通常のペンキ塗装感覚で、屋外の様々な場所に低コストでコケ植物化粧ともいえる緑化面を作り、長期間メンテナンスフリーで、二酸化炭素削減・省エネルギーに貢献するコケ植物の緑化方法およびコケ植物緑化化粧材を提供すること。【解決手段】（ａ）珪藻土、アルミノケイ酸塩、ケイ酸塩、および酸化アルミニウムの群から選ばれた少なくとも１種、（ｂ）銀および／または銅を２〜１０重量％担持した微粒子、（ｃ）第４級アンモニウムケイ酸塩、リチウムケイ酸塩、合成樹脂エマルジョン、水溶性合成樹脂、および合成ゴムエマルジョンの群から選ばれた少なくとも１種、（ｄ）水を含有する地用組成物に、（ｅ）粉末状または長さが１０ｍｍ以下に裁断されたコケ植物を、（ｆ）ニカワ、カゼイン、合成樹脂エマルジョン、水溶性合成樹脂、および合成ゴムエマルジョンの群の少なくとも１種、（ｄ）’水を含有するコケ植物培含有組成物を基材上に塗布する。【選択図】なし【特許請求の範囲】
【請求項１】
（ａ）珪藻土、アルミノケイ酸塩、ケイ酸塩、および酸化アルミニウムの群から選ばれた少なくとも１種を２０〜６０重量部、
（ｂ）銀および／または銅を２〜１０重量％担持した微粒子を１〜１０重量部、
（ｃ）第４級アンモニウムケイ酸塩、リチウムケイ酸塩、合成樹脂エマルジョン、水溶性合成樹脂、および合成ゴムエマルジョンの群から選ばれた少なくとも１種を固形分換算で５〜２０重量部、ならびに
（ｄ）水（ただし、（ａ）＋（ｂ）＋（ｃ）＋（ｄ）＝１００重量部）
を含有するコケ植物培地用組成物。
【請求項２】
（ｅ）粉末状または長さが１０ｍｍ以下に裁断されたコケ植物を５〜２０重量部、
（ｆ）ニカワ、カゼイン、合成樹脂エマルジョン、水溶性合成樹脂、および合成ゴムエマルジョンの群から選ばれた少なくとも１種を固形分換算で２〜８重量部、ならびに
（ｄ）’水（ただし、（ｅ）＋（ｆ）＋（ｄ）’＝１００重量部）
を含有するコケ植物含有組成物。
【請求項３】
基材上に、請求項１記載のコケ植物培地用組成物を１ｍ２あたり固形分換算で８０〜４００ｇ塗布したのち、この上に、請求項２記載のコケ植物含有組成物を１ｍ２あたり固形分換算で１５〜９０ｇ塗布することを特徴とするコケ植物緑化方法。
【請求項４】
基材の材質が、金属、窯業材、コンクリート、モルタル、石材、木材、もしくは合成樹脂からなる請求項３記載のコケ植物緑化方法。
【請求項５】
コケ植物が、スナゴケ、エゾスナゴケ、ハイスナゴケ、ハイゴケ、ヒメハイゴケ、フジハイゴケ、タマゴケ、トヤマシノブゴケ、エゾシノブゴケから選ばれた、請求項３または４記載のコケ植物緑化方法。
【請求項６】
請求項３〜５いずれかのコケ植物緑化方法により加工された、コケ植物緑化化粧材。
【発明の詳細な説明】
【技術分野】
【０００１】
本発明は、コケ植物培地用組成物、コケ植物含有組成物、コケ植物緑化方法、およびコケ植物緑化化粧材に関する。
【背景技術】
【０００２】
従来から、コケ植物を使用した屋上緑化や壁面緑化は、広く行われている。この場合、いずれも、マットやロックウールシート、繊維板、または木製や樹脂製トレイやパネルなどに、コケ植物を活着して、これを固定する方法が採用されている。しかしながら、これらの方法は、コストが高く、さらに勾配のあるカラートタン屋根や、壁面、鉄柱などには困難であり、施工場所が限定されるため、塗装感覚で簡単にしかも低コストで大表面積に施工できる方法が求められているが、このような方法は見当たらない。
【発明の開示】
【発明が解決しようとする課題】
【０００３】
本発明は、上記の従来技術の課題を背景になされたものであり、通常のペンキ塗装感覚で、屋外の様々な場所に低コストでコケ植物化粧ともいえる緑化面を作り、長期間メンテナンスフリーで、二酸化炭素削減・省エネルギーに貢献するコケ植物の緑化方法およびコケ植物緑化化粧材を提供することを目的とする。
【課題を解決するための手段】
【０００４】
本発明は、（ａ）珪藻土、アルミノケイ酸塩、ケイ酸塩、および酸化アルミニウムの群から選ばれた少なくとも１種を２０〜６０重量部、
（ｂ）銀および／または銅を２〜１０重量％担持した微粒子を１〜１０重量部、
（ｃ）第４級アンモニウムケイ酸塩、リチウムケイ酸塩、合成樹脂エマルジョン、水溶性合成樹脂、および合成ゴムエマルジョンの群から選ばれた少なくとも１種を固形分換算で５〜２０重量部、ならびに
（ｄ）水（ただし、（ａ）＋（ｂ）＋（ｃ）＋（ｄ）＝１００重量部）
を含有するコケ植物培地用組成物に関する。
次に、本発明は、（ｅ）粉末状または長さが１０ｍｍ以下に裁断されたコケ植物を５〜２０重量部、
（ｆ）ニカワ、カゼイン、合成樹脂エマルジョン、水溶性合成樹脂、および合成ゴムエマルジョンの群から選ばれた少なくとも１種を固形分換算で２〜８重量部、ならびに
（ｄ）’水（ただし、（ｅ）＋（ｆ）＋（ｄ）’＝１００重量部）
を含有するコケ植物含有組成物に関する。
次に、本発明は、基材上に、上記コケ植物培地用組成物を１ｍ２あたり固形分換算で８０〜４００ｇ塗布したのち、この上に、請求項２記載のコケ植物含有組成物を１ｍ２あたり固形分換算で１５〜９０ｇ塗布することを特徴とするコケ植物緑化方法に関する。
ここで、基材としては、金属、窯業材、コンクリート、モルタル、石材、木材、もしくは合成樹脂が挙げられる。
また、コケ植物としては、スナゴケ、エゾスナゴケ、ハイスナゴケ、ハイゴケ、ヒメハイゴケ、フジハイゴケ、タマゴケ、トヤマシノブゴケ、エゾシノブゴケ、その他の日当たりを好み、多湿を嫌うコケ類が挙げられる。
次に、本発明は、以上のコケ植物緑化方法により加工された、コケ植物緑化化粧材に関する。
【発明の効果】
【０００５】
本発明によれば、建物の屋根や外壁、塀、道路や鉄道、河川、その他の屋外施設に、直接、コケ植物培地用組成物を塗布し、粉状または細かく裁断したコケ植物を含む組成物を塗布して、３〜５ヶ月経過すると、コケ植物が生長して、基材に密着したコケ緑化化粧被膜を形成することができる。
このコケ植物は、種子を作らず、胞子で増え、葉緑体を有していて光合成を行うので、空気中から水分や養分を摂取するだけでよく、日光さえ当たれば、散水や施肥などは必要なく、またほとんど背丈も伸びず、雑草も生えないため、長期間メンタナンスフリーとなる。
そして、コケ植物は、空気中の炭酸ガスを吸収し、炭素を固定するため、二酸化炭素の削減に寄与し、また夏には熱を吸収して温暖化を防止し、さらに冬は保温効果によって、省エネルギーになり、さらにまた、緑化による美化にも貢献する。
さらに、本発明では、下塗りである培地膜からは雑草が生えることがなく、防カビ性になっているため、メンテナンスフリーである。
このように、本発明によれば、施工が簡単で維持費もほとんど不要となるため、低コストですみ、しかも屋外のあらゆる場所を緑化し化粧することができ、工場や倉庫の屋根や壁、駅舎のプラットホームの屋根などの大表面積にコケ緑化化粧被膜を形成することができる。このため、二酸化炭素削減度が大きく、また、建物の場合は、省エネルギーにも貢献することができる。
【発明を実施するための最良の形態】
【０００６】
コケ植物培地用組成物
コケ植物培地用組成物は、金属、コンクリート、窯業材、木材、合成樹脂などの基材への下塗りの組成物であって、該基材との密着性がよく、吸排湿性、防カビ性、水分活性化性を有し、耐候性に優れ、かつ上塗り用組成物であるコケ植物含有組成物が根付きやすいような膜を作ることを目的としている。
このコケ植物培地用組成物は、（ａ）珪藻土、アルミノケイ酸塩、ケイ酸塩、および酸化アルミニウムの群から選ばれた少なくとも１種、（ｂ）銀および／または銅、（ｃ）第４級アンモニウムケイ酸塩、リチウムケイ酸塩、合成樹脂エマルジョン、水溶性合成樹脂、および合成ゴムエマルジョンの群から選ばれた少なくとも１種、ならびに（ｄ）水を主成分とする。
【０００７】
（ａ）珪藻土、アルミノケイ酸塩、ケイ酸塩、および酸化アルミニウムの群から選ばれた少なくとも１種：
（ａ）成分は、表面積が大きく、親水性で乾燥性もよい、通気性の培地膜を作るための主成分である。
このうち、珪藻土は、大部分が珪藻殻からできている軟質の岩石あるいは土塊で、その成分は、約９０％がＳｉＯ２で、その他の成分としてＡｌ２Ｏ３，ＣａＯ，ＭｇＯなどが含まれている。嵩比重は約０．２５、気孔度は約８９％で、（ａ）成分として最も適している。
【０００８】
アルミノケイ酸塩は、縮合ケイ酸の一部をアルミニウムで置き換えたアルミノケイ酸イオンと各種の金属イオンからなる塩でゼオライト、カオリナイト、ハロサイト、白雲母、モンモリロナイト、蛭石、長石、その他の天然鉱物で、表面積が大きく、イオン交換能も有している。アルミノケイ酸塩鉱物の粒子径は、通常、０．１〜１０μｍ、好ましくは０．５〜３μｍである。
【０００９】
ケイ酸塩としては、シリカゲル、ケイ酸カルシウム、ケイ酸マグネシウムなどが挙げられる。
このうち、シリカゲルは、一般式ＳｉＯ2 ・ｎＨ2 Ｏで表される化合物で、ガラス状の透明または半透明の粒子で、微細構造が粗ショウをなして、例えば１ｇのものが４５０ｍ2 以上の大きな比表面積をもつものである。本発明においてシリカゲルとしては、耐摩耗性に優れた薄膜を形成するために、平均粒径が１０μｍ以下が好ましい。
【００１０】
また、ケイ酸カルシウムは、酸化カルシウムと二酸化ケイ素との結合した組成の化合物の総称であり、メタケイ酸カルシウム、オルトケイ酸カルシウムのほか、３ＣａＯ・ＳｉＯ２のような組成が知られている。
ケイ酸カルシウムは、針状のものが好ましい。
【００１１】
以上の（ａ）成分は、１種単独で、あるいは、２種以上を併用することができる。
コケ植物培地用組成物１００重量部における（ａ）成分の割合は、２０〜６０重量部、好ましくは３０〜５０重量部である。２０重量部未満では、目的の膜厚ができず、一方、６０重量部を超えると、膜の硬度が弱すぎたり、密着力が足りなかったりして好ましくない。
【００１２】
（ｂ）銀および／または銅を担持した微粒子
（ｂ）成分は、下塗りとなる培地膜を防カビ性にするため、また水を改質してコケ植物の生長や活着を促進するために使用される。
本発明において、（ｂ）成分に用いられる、銀や銅を担持させる微粒子は、粒子状もしくは繊維状のものが好ましく、アルミノケイ酸塩、リン酸塩、ケイ酸塩、炭酸塩、金属酸化物、金属水酸化物などの微粒子を挙げることができる。これらは、１種または２種以上用いてもよい。微粒子の平均粒径は０．０１〜１５μｍのものが好ましく、さらに好ましくは０．１〜３μｍ程度のものである。０．０１μｍ未満では、銀や銅が担持し難く、またその機能が発揮され難く、好ましくない。一方、１５μｍを超えると、密着力が低下したり、表面積が小さくなりすぎたりして好ましくない。
【００１３】
上記微粒子の具体例としては、ゼオライト、リン酸カルシウム、リン酸ジルコニウム、シリカゲル、ケイ酸カルシウム、ケイ酸アルミニウム、ケイ酸マグネシウム、炭酸カルシウム、炭酸マグネシウム、酸化チタン、酸化亜鉛、チタン酸カリウム（ウィスカー）、水酸化アルミニウム、水酸化ジルコニウムなどの微粒子あるいは繊維状のものが挙げられる。
【００１４】
ここで、ゼオライトとしては、天然、合成どちらのものも用いることができる。
天然ゼオライトとしては、アナルシン、チャバサイト、クリノプチロライト、エリオナイト、フォジャサイト、モルデナイトなどがあり、一方合成ゼオライトとしては、Ａ型ゼオライト、Ｘ−型ゼオライト、Ｙ−型ゼオライト、Ｔ−ゼオライトなどを挙げることができる。
また、縮合ケイ酸の一部をアルミニウムで置き換えたアルミノケイ酸イオンと各種の金属イオンからなる塩である、カオリナイト、ハロサイト、白雲母、モンモリロナイト、蛭石、長石、その他の天然鉱物を用いることもできる。
さらに、一般式Ａｌ2 Ｏ3 ・ｘＳｉＯ2 ・ｙＨ2
Ｏ＋Ａｌ（ＯＨ）3 で表されるアルミノ−シリカゲルを用いることもできる。
【００１５】
本発明では、これらの無機系の微粒子に、銀および／または銅をイオン交換、吸着、固着して担持させて用いる。
【００１６】
（ｂ）成分における銀および／または銅の担持量は、通常、無機系の微粒子に対し、２〜１０重量％、好ましくは３〜８重量％である。２重量％未満では、本発明の目的である防カビ性、水改質効果が小さすぎ好ましくなく、一方、１０重量％を超えると、銀や銅が溶出したりして好ましくない。
これらの（ｂ）成分の含有量は、培地用組成物１００重量部に対して、１〜１０重量部、好ましくは３〜７重量部である。１重量部未満では、防カビ効果、水改質効果がほとんどなく、一方、１０重量部を超えると、組成物が増粘しすぎたり、溶出することが起こったりして好ましくない。
【００１７】
かかる銀を担持させるには、銀塩を用いる。銀塩としては、具体的には硝酸銀、硫酸銀、ジアンミン銀イオンなどを挙げることができる。ただし、本発明はこれらに限定されるものではない。これらは、１種または２種以上を水に溶解させ混合水溶液として使用される。これらの銀塩水溶液は、上記（ｂ）成分の微粒子の担体にイオン交換または吸着、固着させることができる。
また、銅を担持させるには、銅塩を用いる。銅塩としては、硝酸銅、硫酸銅、テトラアンミン銅（II）イオンなどを挙げることができる。ただし、本発明はこれらに限定されるものではない。これらは、１種または２種以上を水に溶解させ混合水溶液として使用される。これらの銅塩水溶液は、上記（ｂ）成分の微粒子の担体にイオン交換または吸着、固着させることができる。
【００１８】
（ｃ）第４級アンモニウムケイ酸塩、リチウムケイ酸塩、合成樹脂エマルジョン、水溶性合成樹脂、および合成ゴムエマルジョンの群から選ばれた少なくとも１種：
（ｃ）成分は、塗膜の形成と、本発明の培地用組成物の塗膜を基材に定着させるために使用される。また、（ｃ）成分は、（ｂ）成分である銀錯イオンや銅イオンの溶出をコントロールするため、その使用量が重要となる。
【００１９】
＜第４級アンモニウム塩＞
第４級アンモニウムケイ酸塩は、一般式（Ｒ３Ｎ）２Ｏ・ｎＳｉＯ２（ただし、Ｒは炭素数１以上のアルキル基であり、ｎは１以上の整数である。）で表される。
【００２０】
第４級アンモニウムケイ酸塩としては、ジメチルジエタノールアンモニウムシリケート、モノメチルトリプロパノールアンモニウムシリケート、ジメチルジプロパノールアンモニウムシリケート、モノエチルトリプロパノールアンモニウムシリケートなどの液状のシリケートが挙げられる。
【００２１】
上記第４級アンモニウムケイ酸塩の具体例としては、（株）日板研究所製の商品名ＮＳ−２５（水溶液、ＳｉＯ２濃度＝約２５重量％）、日産化学工業（株）製の商品名キャス２５（水溶液、ＳｉＯ２濃度＝約２５重量％）などであり、いずれもｐＨは１１〜１２である。
【００２２】
＜リチウムケイ酸塩＞
リチウムケイ酸塩は、ｘＬｉ２Ｏ・ｙＳｉＯ２・ｚＨ２Ｏで表されるものであり、浸透性がよく、耐候性、耐湿性の膜を作るものである。その組成は、化学量論的でも非化学量論的でもよい。好ましくは、Ｌｉｘ’ＳｉＯｙ’（０＜ｘ’、０＜ｙ’≦４）で表されるものである。いずれも、ｐＨは、１１〜１２である。
リチウムケイ酸塩の具体例としては、日産化学（株）製のリチウムシリケート４５、リチウムシリケート７５などが挙げられる。
【００２３】
＜合成樹脂エマルジョン＞
合成樹脂エマルジョンとしては、アクリル樹脂、アルキド樹脂、アミノ樹脂、フェノール樹脂、エポキシ樹脂、ポリアミド樹脂、フッ素樹脂、ポリイソシアネート、ポリエステル樹脂、アクリル変性ウレタン樹脂、シリコーン樹脂、シリコーン・アクリル樹脂などの少なくとも１種が挙げられるが、これらに限定されるものではない。これらの合成樹脂は、硬化すると、透明または半透明の膜を形成し、本発明においては、塗膜の形成と、塗膜を基材に定着させるために使用されるものである。
【００２４】
＜水溶性合成樹脂＞
水溶性合成樹脂としては、水溶性ウレタン樹脂、水溶性エポキシ樹脂、水溶性ポリブタジエン樹脂、水溶性メラミン樹脂、水溶性アクリル樹脂、水溶性アルキド樹脂、水溶性ポリブタジエンなどを挙げることができるが、これらに限定されるものではない。
【００２５】
＜合成ゴムエマルジョン＞
合成ゴムエマルジョンとしては、ＳＢＲ、ＩＲ、ＮＢＲなどがあり、塗膜の割れ防止に効果がある。
【００２６】
以上の（ｃ）成分は、１種単独で、あるいは、２種以上を併用することができる。
本発明において（ｃ）成分は、本発明の培地用組成物１００重量部中に、固形分換算で５〜２０重量部、好ましくは、６〜１２重量部である。（ｃ）成分が５重量部未満では、密着不良になったり、（ｂ）成分が溶出したりし、一方、２０重量部を超えると表面積が小さくなったり、乾燥性が悪化したりして好ましくない。
【００２７】
（ｄ）水：
本発明において、（ｄ）水は、分散媒として、また粘度調節のために使用され、水道水、蒸留水、イオン交換水などが使用可能である。
（ｄ）水には、（ｂ）成分の分散媒や、（ｃ）成分の第４級アンモニウムケイ酸塩、リチウムケイ酸塩の分散媒、合成樹脂エマルジョン、水溶性合成樹脂、合成ゴムエマルジョンなどに含まれる水も包含される。
本発明において（ｄ）成分は、（ａ）＋（ｂ）＋（ｃ）＋（ｄ）＝１００重量部となるように添加する。
【００２８】
なお、本発明の培地用組成物には、そのほか必要に応じて、増粘剤、顔料、界面活性剤、硬化調整剤などのその他の添加剤などを含むことができる。
また、本発明の培地用組成物の固形分濃度は、２６〜７４重量％が好ましく、さらに好ましくは４５〜６５重量％である。
【００２９】
本発明の培地用組成物の調製方法としては、例えば、まず（ａ）〜（ｄ）成分を撹拌タンクに入れて混合撹拌したのち、さらに必要に応じて、その他の添加剤を加えて混合攪拌すれよい。
【００３０】
コケ植物含有組成物
本発明に用いられるコケ植物含有組成物は、陰干しして粉状または細かく裁断したコケ植物を、上記コケ植物培地用組成物からなる下塗り塗膜に、コケ植物の芽が出て、活着するまでの間、仮接着することを目的とするもので、結合剤の量を少なくして、コケ植物が該結合剤で被覆されないようにしている。
本発明のコケ植物含有組成物は、（ｅ）粉末状または長さが１０ｍｍ以下に裁断されたコケ植物、（ｆ）ニカワ、カゼイン、合成樹脂エマルジョン、水溶性合成樹脂、および合成ゴムエマルジョンの群から選ばれた少なくとも１種、ならびに（ｄ）’水を主成分とする。
【００３１】
（ｅ）コケ植物：
コケ植物は、他の植物と同様に、炭酸ガス同化作用により、炭素を体内に取り込んで、固定する働きを持つ。
本発明に適するコケ植物は、日当たりを好み、多湿を嫌う種類のものである。代表的なコケ植物は、スナゴケ、エゾスナゴケ、ハイスナゴケ、ハイゴケ、ヒメハイゴケ、フジハイゴケ、タマゴケ、トヤマシノブゴケ、エゾシノブゴケ、そのほか日当たりを好み多湿を嫌うコケ類などが挙げられる。
このうち、スナゴケは、火山灰地、溶岩流地や海岸の砂丘などの乾燥した基質に生育し、強い光や急激な乾燥に耐えることができ、自重で約２０倍の水を保ち、乾燥に対して水分を蒸散する。採取したスナゴケを陰干しして粉状にしたものを使用すると、キメの細かいコケが生育する。
また、ハイゴケは、腐食土壌などのやや日の当たる場所に生育する。
さらに、タマゴケは、日当たりを好み、多湿を嫌うコケである。このタマゴケは、晩冬から早春にかけて、赤紫や緑の胞子玉をつけた細い胞子柄が林立する。
【００３２】
コケ植物を粉状にするには、まず陰干ししてから、粉砕機、製粉機などで粉状にする。
粉状の場合、平均粒径は、通常、０．０５〜０．９ｍｍ、好ましくは０．１〜０．５ｍｍである。
また、コケ植物を１０ｍｍ以下に裁断するには、カッターやナイフのようなもので裁断すればよい。裁断長は、好ましくは１〜５ｍｍ程度である。
コケ植物は、粉状のものを用いると、キメが細かいコケとなり好ましい。
【００３３】
コケ植物の配合量は、コケ植物含有組成物１００重量部中に、５〜２０重量部、好ましくは７〜１５重量部である。５重量部未満では、コケの含有率が少なすぎて、塗布量を増やさねばならず、一方、２０重量部を超えると、仮定着が悪くなったりして好ましくない。
【００３４】
（ｆ）ニカワ、カゼイン、合成樹脂エマルジョン、水溶性合成樹脂、および合成ゴムエマルジョンの群から選ばれた少なくとも１種：
（ｆ）成分は、下地の培地膜に、コケ植物の仮根ができるまでの仮接着を目的に使用される。
（ｆ）成分のうち、ニカワ粘液は、例えば乾燥ニカワ１００重量部に水２００重量部、尿素８重量部、グリセリン８重量部を加えて作製する。ニカワ粘液は、コロイド系の溶液で、ｐＨは５〜７になる。
また、カゼイン溶液は、例えばカゼイン１００重量部に水１５０重量部、尿素９０重量部、あるいは、カゼイン１００重量部に水２００重量部、尿素６０重量部、アンモニア水３重量部を加えて作製する。
ニカワやカゼインは、被覆力が小さいため、コケ植物の仮接着用に適する。
（ｆ）成分においては、ニカワ、カゼインのほかは、（ｃ）成分と同様であるので、省略する。
（ｆ）成分の配合量は、コケ植物含有組成物１００重量部中に、２〜８重量部、好ましくは３〜５重量部である。２重量部未満では、仮接着力が足りず、一方、８重量部を超えると、コケ植物が被覆されたりして好ましくない。
【００３５】
（ｄ）’水：
（ｄ）’水は、培地用組成物に用いられる（ｄ）水と同様である。
本発明において（ｄ）’成分は、（ｅ）＋（ｆ）＋（ｄ）’＝１００重量部となるように添加する。
【００３６】
なお、本発明のコケ植物含有組成物には、そのほか必要に応じて、増粘剤、界面活性剤などのその他の添加剤などを含むことができる。
また、本発明のコケ植物含有組成物の固形分濃度は、７〜２８重量％が好ましく、さらに好ましくは１２〜２４重量％である。
【００３７】
本発明の植物含有組成物の調製方法としては、例えば、まず（ｆ）、および（ｄ）’成分を撹拌タンクに入れて混合撹拌したのち、さらに必要に応じて、その他の添加剤を加えてから、使用前に（ｅ）コケ植物を加えて、軽く混合攪拌すればよい。
【００３８】
基材
本発明では、基材に、まず下塗りとして、コケ植物培地用組成物を塗布し、次いで、コケ植物含有組成物を塗布することにより、コケ植物緑化用化粧材を得る。
本発明において用いられる基材としては、建物の屋根や屋上、外壁、塀、屋外構造物である道路や鉄道、河川やその他の関連施設などが挙げられる。
また、この基材の材質としては、金属、窯業材、コンクリート、モルタル、石材、木材、もしくは合成樹脂などが挙げられるが、これらに限定されるものではない。
【００３９】
塗装方法
＜コケ植物培地用組成物の塗装（下塗り）＞
本発明のコケ植物培地用組成物の基材への塗布方法は、ロール、スプレー、刷毛、浸漬法などを用いて行う。乾燥方法は、常温で、通常、６〜２４時間、好ましくは８〜１６時間乾燥させる。
塗布は、１回でも複数回実施してもよい。
乾燥後の塗布量は、固形分換算で、８０〜４００ｇ／ｍ２、好ましくは１２０〜３６０ｇ／ｍ２である。８０ｇ／ｍ２未満では、膜が薄すぎて性能が出なかったりし、一方、４００ｇ／ｍ２を超えると、コケ植物の密着が悪くなったり、膜が割れたりして好ましくない。
【００４０】
＜コケ植物組成物の塗装（上塗り）＞
本発明のコケ植物含有組成物塗布は、以上のようにして塗布された下塗り膜の上に、ロール、スプレー、刷毛などを用いて行う。乾燥方法は、常温で、通常、４〜２４時間、好ましくは６〜１２時間乾燥させる。
塗布は、１回でも複数回実施してもよい。
乾燥後の塗布量は、固形分換算で、１５〜９０ｇ／ｍ２、好ましくは２５〜７５ｇ／ｍ２である。１５ｇ／ｍ２未満では、コケ植物の量が少なすぎたり、培地膜に吸水されたりし、一方、９０ｇ／ｍ２を超えると、仮接着力が弱すぎたり、垂れたりして好ましくない。
【実施例】
【００４１】
以下、実施例を挙げ、本発明をさらに具体的に説明するが、本発明は、特許請求の範囲を越えない限り、以下の実施例に限定されるものではない。なお、表中、部および％は重量基準である。
【００４２】
調製例１［コケ植物培地用組成物（組成物１）の調製］
表１に示す（ａ）〜（ｄ）成分を撹拌タンクンに入れて、５分間、撹拌（１００ｒｐｍ）したのち、その他の添加剤である（ｇ）成分をいれ、１０分間、撹拌（２００ｒｐｍ）して作製した。
表１に、コケ植物培地用組成物（組成物１）の配合処方を示す。
【００４３】
【表１】
2008194009.tif 000002
【００４４】
（ａ）−１：珪藻土（平均粒径＝３μｍ）
（ａ）−２：ケイ酸カルシウム（針状、平均長さ＝１０μｍ）
（ｂ）−１：銀担持ゼオライト［（株）日板研究所製銀分＝約６．５％）
（ｃ）−１：第４級アンモニウムシリケート（第４級アンモニウムケイ酸塩）［（株）日板研究所製、ＳｉＯ２含有量＝２５％）
（ｃ）−２：アクリル樹脂エマルジョン（大日本インキ（株）製、樹脂分濃度＝４５％）
（ｄ）−１：イオン交換水
（ｇ）−１：顔料（酸化鉄黄、平均粒径＝０．５μｍ）
（ｇ）−２：増粘剤（クニミネ工業（株）製、含水ケイ酸アルミニウム５％水溶液）
【００４５】
調製例２［コケ植物含有組成物（組成物２）の調製］
（ｆ）成分、（ｄ）’成分およびその他の添加剤である（ｇ）成分を、容器に入れて、５分間、撹拌（２００ｒｐｍ）して、分散液を作製し、使用前に、（ｅ）成分（スナゴケ粉）を加えて軽く撹拌し（１００ｒｐｍで２分間）、均一な分散液を作製した。
表２に、コケ植物含有組成物（組成物２）の配合処方を示す。
【００４６】
【表２】
2008194009.tif 000003
【００４７】
（ｅ）−１  ：スナゴケ粉（平均粒径＝０．１〜０．５ｍｍ）
（ｆ）−１  ：アクリル樹脂エマルジョン（大日本インキ（株）製、樹脂濃度＝４８％）
（ｄ）’−１：イオン交換水
（ｇ）−２  ：上掲に同じ
【００４８】
実施例１（カラートタン屋根へのコケ植物緑化方法）
コケ植物緑化方法を実証するために、２００５年３月から、本発明の組成物を使用して、埼玉県において、秘密裏に、カラートタン屋根、約２０ｍ２に、次の方法で加工を施した。
（１）カラートタン（樹脂塗装鋼板）の下地処理：アルカリ洗剤で脱脂洗浄した。
（２）下塗り塗装：組成物１を撹拌して、均一な分散液にしたのち、ローラーにて１ｍ２あたり３５０ｇ（固形分換算で約１７５ｇ／ｍ２）塗布し、常温で約１６時間乾燥した。
（３）上塗り塗装：下塗り塗装の乾燥後、組成物２をローラーにて、１ｍ２あたり１００ｇ（固形分換算で約１８．５ｇ／ｍ２）塗布し、常温で４時間乾燥した。
上記のようにして作製したコケ植物緑化化粧材の経過を、１〜３ヶ月ごとに観察した結果を表３に示す。
なお、試験期間内には、手を加えることはまったくせずに観察した。
【００４９】
【表３】
2008194009.tif 000004
【００５０】
実施例２（試験片へのコケ植物緑化方法）
表４に示す試験片３種類（いずれも、３００×３００ｍｍ）を用意して、表４に示す方法で加工し（塗布量はいずれも固形分換算）、２００５年３月から、岩手県内および大分県内に、いずれも、秘密裏に設置し、コケ植物緑化化粧材の経過を、１〜３ヶ月ごとに観察した。
岩手県内の試験の結果を表５に、大分県内の試験結果を表６に示す。
いずれも、試験期間内には、手を加えることはまったくせずに観察した。
【００５１】
【表４】
2008194009.tif 000005
【００５２】
【表５】
2008194009.tif 000006
【００５３】
【表６】
2008194009.tif 000007
【００５４】
実施例３
さらに、本発明のコケ植物の緑化方法を実証するために、表７に示すコケ植物含有組成物（組成物３）を調製し、２００５年１０月に神奈川県内のコンクリートブロック塀の約１５ｍ２に、秘密裏に、次の方法で加工し、評価した。
【００５５】
【表７】
2008194009.tif 000008
【００５６】
（ｅ）−１  ：タマゴケ粉（平均粒径＝０．２〜１ｍｍ）
（ｆ）−１  ：アクリル樹脂エマルジョン（大日本インキ（株）製、樹脂濃度＝４５％）
（ｄ）’−１：イオン交換水
（ｇ）−２  ：上掲に同じ
【００５７】
加工方法：
（１）コンクリートブロック製の塀への下地処理
アルカリ洗剤で洗浄した。
（２）次いで、組成物１を撹拌して、均一な分散液にしたのち、ローラーにて約２５０ｇ／ｍ２（固形分換算で約１２５ｇ／ｍ２）塗布し、常温で約１時間、乾燥した。
（３）次に、組成物３を混合、撹拌したのち、ローラーにて約１２０ｇ／ｍ２（固形分換算で約２３ｇ／ｍ２）塗布した。
上記で作製したコケ植物緑化化粧材の経過を１〜２ヶ月ごとに観察した。
結果を表８に示す。
【００５８】
【表８】
2008194009.tif 000009
【産業上の利用可能性】
【００５９】
本発明によれば、建物の屋根や外壁、塀、屋外構造物の道路や鉄道、河川その他の関連施設を緑化するのに有用である。